СПОСОБ ПОЛУЧЕНИЯ ОСАЖДЕННОГО КАРБОНАТА КАЛЬЦИЯ, ОСАЖДЕННЫЙ КАРБОНАТ КАЛЬЦИЯ И ЕГО ПРИМЕНЕНИЯ

1. Способ получения осажденного карбоната кальция, включающий следующие стадии:
a) поддержание реактора, содержащего водную фазу, при начальной температуре;
b) введение соединения, образующего диоксид углерода, в водную фазу до тех пор, пока pH водной фазы не достигнет значения в диапазоне от около 5 до около 7; и
c) последующее добавление в реактор суспензии гидроксида кальция при начальной температуре, одновременно продолжая введение соединения, образующего диоксид углерода, чтобы получить водную суспензию осажденного карбоната кальция,
где на стадии c) скорость добавления суспензии гидроксида кальция в реактор устанавливают такой, чтобы средняя электрическая проводимость содержимого реакционной смеси в реакторе в ходе реакции находилась в диапазоне от 100 до 6000 мкСм/см.
2. Способ по п. 1, отличающийся тем, что значение pH водной суспензии осажденного карбоната кальция находится в диапазоне от 7 до 13, и более предпочтительно в диапазоне от 7 до 12.
3. Способ по п. 1 или 2, отличающийся тем, что скорость добавления суспензии гидроксида кальция на стадии c) составляет, по меньшей мере, 0,02 части/минуту от объема карбонизированной водной фазы, и предпочтительно в диапазоне от 0,02 до 0,25 части/минуту от объема карбонизированной водной фазы, и более предпочтительно в диапазоне от 0,025 до 0,10 части/минуту от объема карбонизированной водной фазы.
2
2
2
2
4. Способ по п. 1 или 2, отличающийся тем, что соединение, образующее диоксид углерода, на стадии c) вводят в реактор со скоростью от 0,05 до 2 кг CO/ч на кг сухого Ca(OH), и предпочтительно от 0,2 до 0,8 кг CO/ч на кг сухого Ca(OH).
5. Способ по п. 1 или 2, отличающийся тем, что реактор имеет определенный объем заполнения, и общее количество или объем добавляемой суспензии гидроксида кальция на стадии c) составляет, по меньшей мере, до 10% от объема заполнения реактора.
6. Способ по п. 1 или 2, отличающийся тем, что начальная температура водной фазы находится в диапазоне от около 0 до около 95°C, и предпочтительно в диапазоне от около 10 до около 70°C, и более предпочтительно в диапазоне от около 30 до около 50°C.
7. Способ по п. 1 или 2, отличающийся тем, что начальная температура суспензии гидроксида кальция находится в диапазоне от около 10 до около 90°C, и предпочтительно в диапазоне от около 30 до около 80°C, и более предпочтительно в диапазоне от около 50 до 70°C.
8. Способ по п. 1 или 2, отличающийся тем, что соединение, образующее диоксид углерода, выбирают из газообразного диоксида углерода, жидкого диоксида углерода, твердого диоксида углерода и газа, содержащего диоксид углерода, и предпочтительно соединение, образующее диоксид углерода, представляет собой газовую смесь диоксида углерода и воздуха, или диоксида углерода и азота.
9. Способ по п. 1 или 2, отличающийся тем, что суспензия гидроксида кальция представляет собой водную суспензию гидроксида кальция и имеет содержание твердых частиц от 1 до 30% по массе, предпочтительно от 5 до 25% по массе, и более предпочтительно от 10 до 20% по массе.
10. Способ по п. 1 или 2, отличающийся тем, что водная суспензия водной суспензии осажденного карбоната кальция, полученная на стадии c), имеет содержание твердых частиц от 5 до 30% по массе, предпочтительно от 7 до 25% по массе, и более предпочтительно от 10 до 20% по массе.
50
11. Способ по п. 1 или 2, отличающийся тем, что осажденный карбонат кальция имеет средневзвешенный диаметр зерна (d) в диапазоне от около 1,0 до около 9,0 мкм, предпочтительно в диапазоне от около 2,5 до 7,5 мкм, и более предпочтительно в диапазоне от 3,3 до 6,9 мкм.
2
2
2
12. Способ по п. 1 или 2, отличающийся тем, что частицы осажденного карбоната кальция имеют удельную площадь поверхности BET от 1,0 до 25,0 м/г, предпочтительно в диапазоне от около 1,3 до около 23,5 м/г, и более предпочтительно в диапазоне от около 1,3 до 5,0 м/г.
13. Способ по п. 1 или 2, отличающийся тем, что добавку в реакционный сосуд добавляют после стадии a) или после стадии b), но перед стадией c).
14. Способ по п. 13, отличающийся тем, что добавка представляет собой добавку, выбранную из группы, включающей добавки для гашения извести, осаждающие добавки и диспергирующие агенты, такие как сахара, сахарные спирты, лимонную кислоту или натриевые, калиевые, кальциевые или магниевые соли лимонной кислоты и полиакриловые кислоты в их нейтрализованной или частично нейтрализованной формах.
15. Способ по п. 1 или 2, отличающийся тем, что среднюю электрическую проводимость поддерживают в диапазоне от около 100 до около 1200 мкСм/см, и предпочтительно в диапазоне от около 200 до около 1010 мкСм/см.
16. Способ по п. 1 или 2, отличающийся тем, что среднюю электрическую проводимость поддерживают в диапазоне от более 1200 до около 6000 мкСм/см, и предпочтительно в диапазоне от около 1300 до около 3000 мкСм/см, и более предпочтительно в диапазоне от около 1300 до 2500 мкСм/см.
17. Способ по п. 1 или 2, отличающийся тем, что данный способ осуществляют в периодическом режиме, полунепрерывном режиме или непрерывном режиме.
18. Способ по п. 1 или 2, отличающийся тем, что на дополнительной стадии осажденный карбонат кальция сушат с образованием сухого осажденного карбоната кальция.
19. Продукт, полученный способом по любому из пп. 1-18.
20. Водная суспензия, включающая осажденный карбонат кальция, полученный способом по любому из пп. 1-17.
21. Сухой осажденный карбонат кальция, полученный способом по п. 18.
22. Применение водной суспензии по п. 20 для композиций покрытия или в качестве наполнителя в бумажной промышленности.
23. Применение сухого осажденного карбоната кальция по п. 21 для композиций покрытия или в качестве наполнителя в бумажной промышленности.
24. Применение сухого осажденного карбоната кальция по п. 21 в лакокрасочных изделиях, резине, пластмассах, строительных материалах, чернилах, обработке воды, пище, кормах и косметике.